(57)【要約】【課題】液晶相を示す温度範囲が広範囲である混合液晶を、同時に製造する方法を提供すること。【解決手段】下記式（１）で表される化合物と、  Ｘ１−Ｂ１−Ａ−Ｂ１'−Ｘ１'      （１）少なくとも１種の下記式（２）で表される化合物、    Ｃ−Ｒ１      （２）および、少なくとも１種の下記式（３）で表される化合物と、    Ｄ−Ｒ２      （３）を反応させて、下記式（４）、式（５）、式（６）で表される少なくとも３種の化合物を含む混合液晶を製造する方法；    Ｒ１−Ｙ４−Ｂ１−Ａ−Ｂ１'−Ｙ４'−Ｒ１    （４）    Ｒ１−Ｙ５−Ｂ１−Ａ−Ｂ１'−Ｙ５'−Ｒ２    （５）    Ｒ２−Ｙ６−Ｂ１−Ａ−Ｂ１'−Ｙ６'−Ｒ２    （６）。【選択図】  なし【特許請求の範囲】
【請求項１】
下記式（１）で表される化合物と、
Ｘ１−Ｂ１−Ａ−Ｂ１'−Ｘ１'      （１）
少なくとも１種の下記式（２）で表される化合物、
Ｃ−Ｒ１      （２）
および、少なくとも１種の下記式（３）で表される化合物と、
Ｄ−Ｒ２      （３）
を反応させて、下記式（４）、式（５）、式（６）で表される少なくとも３種の化合物を含む混合液晶を製造する方法；
Ｒ１−Ｙ４−Ｂ１−Ａ−Ｂ１'−Ｙ４'−Ｒ１    （４）
Ｒ１−Ｙ５−Ｂ１−Ａ−Ｂ１'−Ｙ５'−Ｒ２    （５）
Ｒ２−Ｙ６−Ｂ１−Ａ−Ｂ１'−Ｙ６'−Ｒ２    （６）
ここで、
Ａは、単結合、−Ｃ（＝Ｏ）−Ｏ−、−Ｎ＝Ｎ−、−Ｃ（＝Ｏ）−、−ＣＨ＝ＣＨ−、−Ｃ≡Ｃ−、−Ｏ−、または−ＣＨ２−であり、
Ｂ１およびＢ１'は、各々独立して、
【化１】
2014129494.tif 000009
（ただし、２つの結合手のうちいずれがＡと結合していてもよい）
であり、
Ｘ１およびＸ１'は、各々独立して、−ＯＨ、−Ｃ（＝Ｏ）−ＯＨ、−ＮＨ２、または−Ｃ（＝Ｏ）−（ハロゲン）であり、
Ｒ１およびＲ２は、互いに異なり、分岐鎖または直鎖アルキル基であり、
ＣおよびＤは、前記Ｘ１および／またはＸ１'と反応し得る基であり、各々独立して、ハロゲン、−ＯＨ、−Ｃ（＝Ｏ）−ＯＨ、−ＮＨ２、または−Ｃ（＝Ｏ）−（ハロゲン）であり、
Ｙ４、Ｙ５、Ｙ６、Ｙ４'、Ｙ５'、およびＹ６'は、各々独立して、−Ｏ−、−Ｃ（＝Ｏ）−Ｏ−、−Ｏ−Ｃ（＝Ｏ）−、−Ｃ（＝Ｏ）−ＮＨ−、または−ＮＨ−Ｃ（＝Ｏ）−である。
【請求項２】
Ｘ１およびＸ１'は、−ＯＨであり、
ＣおよびＤは、ハロゲンであり、
Ｙ４、Ｙ５、Ｙ６、Ｙ４'、Ｙ５'、およびＹ６'は、−Ｏ−である、
請求項１に記載の方法。
【請求項３】
Ｘ１およびＸ１'は、−Ｃ（＝Ｏ）−ＯＨであり、
ＣおよびＤは、−ＯＨであり、
Ｙ４、Ｙ５、Ｙ６、Ｙ４'、Ｙ５'、およびＹ６'は、−Ｃ（＝Ｏ）−Ｏ−である、
請求項１に記載の方法。
【請求項４】
Ｘ１およびＸ１'は、−ＯＨであり、
ＣおよびＤは、−Ｃ（＝Ｏ）−ＯＨであり、
Ｙ４、Ｙ５、Ｙ６、Ｙ４'、Ｙ５'、およびＹ６'は、−Ｏ−Ｃ（＝Ｏ）−である、
請求項１に記載の方法。
【請求項５】
Ｘ１およびＸ１'は、−ＮＨ２であり、
ＣおよびＤは、−Ｃ（＝Ｏ）−ＯＨであり、
Ｙ４、Ｙ５、Ｙ６、Ｙ４'、Ｙ５'、およびＹ６'は、−ＮＨ−Ｃ（＝Ｏ）−である、
請求項１に記載の方法。
【請求項６】
Ｘ１およびＸ１'は、−Ｃ（＝Ｏ）−ＯＨであり、
ＣおよびＤは、−ＮＨ２であり、
Ｙ４、Ｙ５、Ｙ６、Ｙ４'、Ｙ５'、およびＹ６'は、−Ｃ（＝Ｏ）−ＮＨ−である、
請求項１に記載の方法。
【請求項７】
Ｘ１およびＸ１'は、−Ｃ（＝Ｏ）−（ハロゲン）であり、
ＣおよびＤは、−ＯＨであり、
Ｙ４、Ｙ５、Ｙ６、Ｙ４'、Ｙ５'、およびＹ６'は、−Ｃ（＝Ｏ）−Ｏ−である、
請求項１に記載の方法。
【請求項８】
Ｘ１およびＸ１'は、−ＯＨであり、
ＣおよびＤは、−Ｃ（＝Ｏ）−（ハロゲン）であり、
Ｙ４、Ｙ５、Ｙ６、Ｙ４'、Ｙ５'、およびＹ６'は、−Ｏ−Ｃ（＝Ｏ）−である、
請求項１に記載の方法。
【請求項９】
Ｘ１およびＸ１'は、−Ｃ（＝Ｏ）−（ハロゲン）であり、
Ｃは、−ＮＨ２であり、
Ｄは、−ＯＨであり、
Ｙ４、およびＹ４'は、−Ｃ（＝Ｏ）−ＮＨ−であり、
Ｙ６、およびＹ６'は、−Ｃ（＝Ｏ）−Ｏ−であり、
Ｙ５、およびＹ５'のいずれか一方は、−Ｃ（＝Ｏ）−ＮＨ−であり、他方は、−Ｃ（＝Ｏ）−Ｏ−である、
請求項１に記載の方法。
【請求項１０】
Ｘ１は、−ＯＨであり、
Ｘ１'は、−ＮＨ２であり、
ＣおよびＤは、−Ｃ（＝Ｏ）−（ハロゲン）であり、
Ｙ４、およびＹ６は、−Ｏ−Ｃ（＝Ｏ）−であり、
Ｙ４'、およびＹ６'は、−ＮＨ−Ｃ（＝Ｏ）−であり、
Ｙ５、およびＹ５'のいずれか一方は、−Ｏ−Ｃ（＝Ｏ）−であり、他方は、−ＮＨ−Ｃ（＝Ｏ）−である、
請求項１に記載の方法。
【請求項１１】
Ｒ１が直鎖アルキル基であり、Ｒ２が分枝アルキル基である、請求項１〜１０のいずれか１項に記載の方法。
【請求項１２】
式（３）で表される化合物が２種以上であり、Ｒ２が互いに異なる分枝アルキル基である、請求項１〜１１のいずれか１項に記載の方法。
【請求項１３】
Ａが単結合であり、
Ｂ１およびＢ１'は、
【化２】
2014129494.tif 000010
であり、
Ｘ１およびＸ１'は、−ＯＨであり、
ＣおよびＤは、Ｂｒであり、
Ｒ１は、直鎖アルキル基であり、
Ｒ２は、分枝アルキル基であり、
Ｙ４、Ｙ５、Ｙ６、Ｙ４'、Ｙ５'、およびＹ６'は、−Ｏ−である、
請求項１に記載の方法。
【請求項１４】
請求項１〜１３のいずれか１項に記載の方法により得られる混合液晶であって、前記混合液晶からなる膜を形成した場合、前記膜が液晶構造を示すものである、混合液晶。
【請求項１５】
前記混合液晶が、−５０℃から１００℃の温度範囲で、液晶相を示す、請求項１４に記載の混合液晶。
【発明の詳細な説明】
【技術分野】
【０００１】
本発明は、混合液晶の製造方法、および混合液晶に関する。
【背景技術】
【０００２】
液晶化合物を、磁気テープ、磁気ディスク等の潤滑剤として用いる技術は従来から研究されている。例えば、特許文献１には、液晶分子を含む磁性材を磁気記録媒体に塗布して、磁気記録媒体に潤滑性を付与することが提案されている。このように潤滑性を付与する目的で液晶化合物を用いる場合、所定の用途における温度下で液晶化合物が液晶相を示す必要がある。しかし、単一の液晶化合物は、一般に、液晶相を示す温度領域が狭い。すなわち、潤滑性が得られる温度領域が狭い。
【０００３】
このように、単一の液晶化合物は、液晶相を示す温度領域が狭いため、潤滑剤のような潤滑性を得ることを目的とした用途に用いる場合、使用できる温度領域が狭い場合がある。そのため、複数種の液晶化合物を混合して、液晶相を示す温度範囲を広範囲にすることが提案されている。しかし、複数種の液晶化合物をそれぞれ別個に合成して混合することにより混合液晶を得る方法は、製造効率および製造コストの点で実用化に適さない場合がある。また、別個の液晶化合物をそれぞれ計量して混合するため、計量精度が混合液晶の性能に影響する場合がある。
【先行技術文献】
【特許文献】
【０００４】
【特許文献１】特開平１１−３９６４６号公報
【発明の概要】
【発明が解決しようとする課題】
【０００５】
本発明は、かかる事情に鑑みてなされたものであり、液晶相を示す温度範囲が広範囲である混合液晶を、同時に製造する方法を提供するものである。
【課題を解決するための手段】
【０００６】
本発明によれば、下記式（１）で表される化合物と、
Ｘ１−Ｂ１−Ａ−Ｂ１'−Ｘ１'      （１）
少なくとも１種の下記式（２）で表される化合物、
Ｃ−Ｒ１      （２）
および、少なくとも１種の下記式（３）で表される化合物と、
Ｄ−Ｒ２      （３）
を反応させて、下記式（４）、式（５）、式（６）で表される少なくとも３種の化合物を含む混合液晶を製造する方法が提供される；
Ｒ１−Ｙ４−Ｂ１−Ａ−Ｂ１'−Ｙ４'−Ｒ１    （４）
Ｒ１−Ｙ５−Ｂ１−Ａ−Ｂ１'−Ｙ５'−Ｒ２    （５）
Ｒ２−Ｙ６−Ｂ１−Ａ−Ｂ１'−Ｙ６'−Ｒ２    （６）
ここで、
Ａは、単結合、−Ｃ（＝Ｏ）−Ｏ−、−Ｎ＝Ｎ−、−Ｃ（＝Ｏ）−、−ＣＨ＝ＣＨ−、−Ｃ≡Ｃ−、−Ｏ−、または−ＣＨ２−であり、
Ｂ１およびＢ１'は、各々独立して、
【化１】
2014129494.tif 000002
（ただし、２つの結合手のうちいずれがＡと結合していてもよい）
であり、
Ｘ１およびＸ１'は、各々独立して、−ＯＨ、−Ｃ（＝Ｏ）−ＯＨ、−ＮＨ２、または−Ｃ（＝Ｏ）−（ハロゲン）であり、
Ｒ１およびＲ２は、互いに異なり、分岐鎖または直鎖アルキル基であり、
ＣおよびＤは、前記Ｘ１および/またはＸ１'と反応し得る基であり、各々独立して、ハロゲン、−ＯＨ、−Ｃ（＝Ｏ）−ＯＨ、−ＮＨ２または−Ｃ（＝Ｏ）−（ハロゲン）であり、
Ｙ４、Ｙ５、Ｙ６、Ｙ４'、Ｙ５'、およびＹ６'は、各々独立して、−Ｏ−、−Ｃ（＝Ｏ）−Ｏ−、−Ｏ−Ｃ（＝Ｏ）−、−Ｃ（＝Ｏ）−ＮＨ−、または−ＮＨ−Ｃ（＝Ｏ）−である。
【０００７】
上記混合結晶の製造方法では、少なくとも３種の液晶化合物を、混合物として同時に製造することができる。そのため、数種の液晶化合物を単体として製造し、混合する場合に比べ、製造効率および製造コストを良好にすることができる。また、得られる混合液晶は複数の液晶化合物を含むとともに、式（５）で示される化合物のような、互いに異なる２種のアルキル基を有する非対称の化合物を含む。このような混合液晶の液晶相を示す温度（液晶相温度）領域は、単体の液晶化合物の液晶相温度領域に比べて広く、特に、低温領域側に広い。これは、混合液晶に含まれる液晶化合物がそれぞれ別個の液晶相温度領域を有するためと考えられる。また特に、式（５）で示される化合物のような非対称の化合物が存在することにより、混合液晶の液晶相温度範囲が低温領域側に非常に広く、例えば、−５０℃で液晶相を示す。このような混合液晶は、例えば、潤滑剤として用いた場合、低温であっても潤滑性を発揮する。
【０００８】
上記混合液晶の製造方法では、理論収率で混合液晶が生成する反応条件を用いることができる。そのため、式（１）〜式（３）で表される原料化合物の使用量を調整することにより、得られる混合液晶に含まれる式（４）〜式（６）で表される液晶化合物の混合比を制御することができる。
【０００９】
本発明の一実施形態によると、上記方法において、Ｘ１およびＸ１'は、−ＯＨであり、ＣおよびＤは、ハロゲンであり、Ｙ４、Ｙ５、Ｙ６、Ｙ４'、Ｙ５'、およびＹ６'は、−Ｏ−である。
【００１０】
本発明の一実施形態によると、上記方法において、Ｘ１およびＸ１'は、−Ｃ（＝Ｏ）−ＯＨであり、ＣおよびＤは、−ＯＨであり、Ｙ４、Ｙ５、Ｙ６、Ｙ４'、Ｙ５'、およびＹ６'は、−Ｃ（＝Ｏ）−Ｏ−である。
【００１１】
本発明の一実施形態によると、上記方法において、Ｘ１およびＸ１'は、−ＯＨであり、ＣおよびＤは、−Ｃ（＝Ｏ）−ＯＨであり、Ｙ４、Ｙ５、Ｙ６、Ｙ４'、Ｙ５'、およびＹ６'は、−Ｏ−Ｃ（＝Ｏ）−である。
【００１２】
本発明の一実施形態によると、上記方法において、Ｘ１およびＸ１'は、−ＮＨ２であり、ＣおよびＤは、−Ｃ（＝Ｏ）ＯＨであり、Ｙ４、Ｙ５、Ｙ６、Ｙ４'、Ｙ５'、およびＹ６'は、−ＮＨ−Ｃ（＝Ｏ）−である。
【００１３】
本発明の一実施形態によると、上記方法において、Ｘ１およびＸ１'は、−Ｃ（＝Ｏ）ＯＨであり、ＣおよびＤは、−ＮＨ２であり、Ｙ４、Ｙ５、Ｙ６、Ｙ４'、Ｙ５'、およびＹ６'は、−Ｃ（＝Ｏ）−ＮＨ−である。
【００１４】
本発明の一実施形態によると、上記方法において、Ｘ１およびＸ１'は、−Ｃ（＝Ｏ）−（ハロゲン）であり、ＣおよびＤは、−ＯＨであり、Ｙ４、Ｙ５、Ｙ６、Ｙ４'、Ｙ５'、およびＹ６'は、−Ｃ（＝Ｏ）−Ｏ−である。
【００１５】
本発明の一実施形態によると、上記方法において、Ｘ１およびＸ１'は、−ＯＨであり、ＣおよびＤは、−Ｃ（＝Ｏ）−（ハロゲン）であり、Ｙ４、Ｙ５、Ｙ６、Ｙ４'、Ｙ５'、およびＹ６'は、−Ｏ−Ｃ（＝Ｏ）−である。
【００１６】
本発明の一実施形態によると、上記方法において、Ｘ１およびＸ１'は、−Ｃ（＝Ｏ）−（ハロゲン）であり、Ｃは、−ＮＨ２であり、Ｄは、−ＯＨであり、Ｙ４、およびＹ４'は、−Ｃ（＝Ｏ）−ＮＨ−であり、Ｙ６、およびＹ６'は、−Ｃ（＝Ｏ）−Ｏ−であり、Ｙ５、およびＹ５'のいずれか一方は、−Ｃ（＝Ｏ）−ＮＨ−であり、他方は、−Ｃ（＝Ｏ）−Ｏ−である。
【００１７】
本発明の一実施形態によると、上記方法において、Ｘ１は、−ＯＨであり、Ｘ１'は、−ＮＨ２であり、ＣおよびＤは、−Ｃ（＝Ｏ）−（ハロゲン）であり、Ｙ４、およびＹ６は、−Ｏ−Ｃ（＝Ｏ）−であり、Ｙ４'、およびＹ６'は、−ＮＨ−Ｃ（＝Ｏ）−であり、Ｙ５、およびＹ５'のいずれか一方は、−Ｏ−Ｃ（＝Ｏ）−であり、他方は、−ＮＨ−Ｃ（＝Ｏ）−である。
【００１８】
本発明の一実施形態によると、上記方法において、Ｒ１が直鎖アルキル基であり、Ｒ２が分枝アルキル基である。
【００１９】
本発明の一実施形態によると、上記方法において、式（３）で表される化合物が２種以上であり、Ｒ２が互いに異なる分枝アルキル基である。
【００２０】
本発明の一実施形態によると、上記方法において、Ａが単結合であり、Ｂ１およびＢ１'は、
【化２】
2014129494.tif 000003
であり、Ｘ１およびＸ１'は、−ＯＨであり、ＣおよびＤは、Ｂｒであり、Ｒ１は、直鎖アルキル基であり、Ｒ２は、分枝アルキル基であり、Ｙ４、Ｙ５、Ｙ６、Ｙ４'、Ｙ５'、およびＹ６'は、−Ｏ−である。
【００２１】
本発明によれば、上記方法により得られる混合液晶であって、上記混合液晶からなる膜を形成した場合、上記膜が液晶構造を示すものである、混合液晶が提供される。
【００２２】
本発明の一実施形態によると、上記混合液晶は、−５０℃から１００℃の温度範囲で、液晶相を示す。
【発明の効果】
【００２３】
本発明によれば、混合液晶を同時に製造する方法が提供される。また、本発明によれば、液晶相を示す温度領域が広い混合液晶が提供される。
【発明を実施するための形態】
【００２４】
本発明による液晶混合物の製造方法の好適な実施形態について詳細に説明する。
【００２５】
本発明の混合液晶の製造方法は、下記式（１）で表される化合物と、
Ｘ１−Ｂ１−Ａ−Ｂ１'−Ｘ１'      （１）
少なくとも１種の下記式（２）で表される化合物、
Ｃ−Ｒ１      （２）
および、少なくとも１種の下記式（３）で表される化合物と、
Ｄ−Ｒ２      （３）
を反応させて、下記式（４）、式（５）、式（６）で表される少なくとも３種の化合物を含む混合液晶を得ることを特徴とする；
Ｒ１−Ｙ４−Ｂ１−Ａ−Ｂ１'−Ｙ４'−Ｒ１    （４）
Ｒ１−Ｙ５−Ｂ１−Ａ−Ｂ１'−Ｙ５'−Ｒ２    （５）
Ｒ２−Ｙ６−Ｂ１−Ａ−Ｂ１'−Ｙ６'−Ｒ２    （６）
ここで、
Ａは、単結合、−Ｃ（＝Ｏ）−Ｏ−、−Ｎ＝Ｎ−、−Ｃ（＝Ｏ）−、−ＣＨ＝ＣＨ−、−Ｃ≡Ｃ−、−Ｏ−、または−ＣＨ２−であり、
Ｂ１およびＢ１'は、各々独立して、
【化１】
2014129494.tif 000004
（ただし、２つの結合手のうちいずれがＡと結合していてもよい）
であり、
Ｘ１およびＸ１'は、各々独立して、−ＯＨ、−Ｃ（＝Ｏ）−ＯＨ、−ＮＨ２、または−Ｃ（＝Ｏ）−（ハロゲン）であり、
Ｒ１およびＲ２は、互いに異なり、分岐鎖または直鎖アルキル基であり、
ＣおよびＤは、前記Ｘ１および/またはＸ１'と反応し得る基であり、各々独立して、ハロゲン、−ＯＨ、−Ｃ（＝Ｏ）ＯＨ、−ＮＨ２、または−Ｃ（＝Ｏ）−（ハロゲン）であり、
Ｙ４、Ｙ５、Ｙ６、Ｙ４'、Ｙ５'、およびＹ６'は、各々独立して、−Ｏ−、−Ｃ（＝Ｏ）−Ｏ−、−Ｏ−Ｃ（＝Ｏ）−、−Ｃ（＝Ｏ）−ＮＨ−、または−ＮＨ−Ｃ（＝Ｏ）−である。
【００２６】
式（２）および式（３）におけるＣおよびＤは、式（１）で表される化合物中のＸ１および／またはＸ１'と反応して、式（４）〜式（６）で表される化合物を形成し得る置換基である。したがって、式（４）〜式（６）中のＹ４、Ｙ５、Ｙ６、Ｙ４'、Ｙ５'、およびＹ６'は、式（１）中のＸ１およびＸ１'、ならびに／または式（２）中のＣ、および式（３）中のＤに由来する結合基である。
【００２７】
ハロゲンとしては、フッ素原子、塩素原子、および臭素原子が挙げられる。
【００２８】
直鎖アルキル基としては、炭素数１〜２０、好ましくは、炭素数１〜１８の直鎖アルキル基が挙げられる。分岐鎖アルキル基としては、炭素数４〜２０、好ましくは、炭素数４〜１８の分岐鎖アルキル基が挙げられる。
【００２９】
液晶化合物の液晶相を示す温度（液晶相温度）領域は上記分岐鎖または直鎖アルキル基の種類に依存する。例えば、分岐鎖アルキル基を用いた場合、得られる液晶化合物の液晶相温度を下げることができる。したがって、置換基は、得られる液晶化合物の所望の液晶相温度を考慮して適宜選択することができる。
【００３０】
また、本発明の方法において、式（１）で表される化合物と、式（２）で表される化合物および式（３）で表される化合物との反応は、式（４）〜式（６）で表される化合物が生成し得るのに適切な、当業者に周知の技術に従って実施され得る。また、本発明の混合液晶の製造方法により、式（４）〜（６）で表される化合物を理論収率で得ることができる。したがって、式（１）〜（３）で表される化合物の使用量を調整することにより、所望の混合比の式（４）〜式（６）の化合物の混合物を得ることができる。上記置換基は、目的の液晶化合物の種類に依存して適宜選択することが可能である。
【００３１】
一つの実施形態によれば、本発明の混合液晶の製造方法において、以下に示すように、Ｘ１およびＸ１'が、−ＯＨであり、Ｂ１およびＢ１'、ならびにＡが上記定義のとおりである式（１）で表される化合物が用いられる場合、ＣおよびＤが、ハロゲンであり、好ましくは臭素原子であり、Ｒ１およびＲ２が上記定義のとおりである式（２）および式（３）で表される化合物が好ましく用いられる。この場合、以下に示すように、アルキル化反応により、Ｙ４、Ｙ５、Ｙ６、Ｙ４'、Ｙ５'、およびＹ６'が、−Ｏ−である式（４）〜式（６）の化合物が得られる。
ＨＯ−Ｂ１−Ａ−Ｂ１'−ＯＨ  （１）
＋Ｂｒ−Ｒ１  （２）＋Ｂｒ−Ｒ２  （３）→
Ｒ１−Ｏ−Ｂ１−Ａ−Ｂ１'−Ｏ−Ｒ１  （４），
Ｒ１−Ｏ−Ｂ１−Ａ−Ｂ１'−Ｏ−Ｒ２  （５），
Ｒ２−Ｏ−Ｂ１−Ａ−Ｂ１'−Ｏ−Ｒ２  （６）。
【００３２】
一つの実施形態によれば、本発明の混合液晶の製造方法において、以下に示すように、Ｘ１およびＸ１'が、−Ｃ（＝Ｏ）−ＯＨであり、Ｂ１およびＢ１'、ならびにＡが上記定義のとおりである式（１）で表される化合物が用いられる場合、ＣおよびＤが、−ＯＨであり、Ｒ１およびＲ２が上記定義のとおりである式（２）および式（３）で表される化合物が好ましく用いられる。この場合、以下に示すように、脱水反応により、Ｙ４、Ｙ５、Ｙ６、Ｙ４'、Ｙ５'、およびＹ６'が、−Ｃ（＝Ｏ）−Ｏ−である式（４）〜式（６）の化合物が得られる。
ＨＯ−（Ｏ＝）Ｃ−Ｂ１−Ａ−Ｂ１'−Ｃ（＝Ｏ）−ＯＨ  （１）
＋Ｒ１−ＯＨ  （２）＋Ｒ２−ＯＨ  （３）→
Ｒ１−Ｏ−（Ｏ＝）Ｃ−Ｂ１−Ａ−Ｂ１'−Ｃ（＝Ｏ）−Ｏ−Ｒ１  （４），
Ｒ１−Ｏ−（Ｏ＝）Ｃ−Ｂ１−Ａ−Ｂ１'−Ｃ（＝Ｏ）−Ｏ−Ｒ２  （５），
Ｒ２−Ｏ−（Ｏ＝）Ｃ−Ｂ１−Ａ−Ｂ１'−Ｃ（＝Ｏ）−Ｏ−Ｒ２  （６）。
【００３３】
一つの実施形態によれば、本発明の混合液晶の製造方法において、以下に示すように、Ｘ１およびＸ１'が、−ＯＨであり、Ｂ１およびＢ１'、ならびにＡが上記定義のとおりである式（１）で表される化合物が用いられる場合、ＣおよびＤが、−Ｃ（＝Ｏ）−ＯＨであり、Ｒ１およびＲ２が上記定義のとおりである式（２）および式（３）で表される化合物が好ましく用いられる。この場合、以下に示すように、脱水反応により、Ｙ４、Ｙ５、Ｙ６、Ｙ４'、Ｙ５'、およびＹ６'が、−Ｏ−Ｃ（＝Ｏ）−である式（４）〜式（６）の化合物が得られる。
ＨＯ−Ｂ１−Ａ−Ｂ１'−ＯＨ  （１）
＋Ｒ１−Ｃ（＝Ｏ）−ＯＨ  （２）＋Ｒ２−Ｃ（＝Ｏ）−ＯＨ  （３）→
Ｒ１−（Ｏ＝）Ｃ−Ｏ−Ｂ１−Ａ−Ｂ１'−Ｏ−Ｃ（＝Ｏ）−Ｒ１  （４），
Ｒ１−（Ｏ＝）Ｃ−Ｏ−Ｂ１−Ａ−Ｂ１'−Ｏ−Ｃ（＝Ｏ）−Ｒ２  （５），
Ｒ２−（Ｏ＝）Ｃ−Ｏ−Ｂ１−Ａ−Ｂ１'−Ｏ−Ｃ（＝Ｏ）−Ｒ２  （６）。
【００３４】
一つの実施形態によれば、本発明の混合液晶の製造方法において、以下に示すように、Ｘ１およびＸ１'が、−ＮＨ２であり、Ｂ１およびＢ１'、ならびにＡが上記定義のとおりである式（１）で表される化合物が用いられる場合、ＣおよびＤが、−Ｃ（＝Ｏ）−ＯＨであり、Ｒ１およびＲ２が上記定義のとおりである式（２）および式（３）で表される化合物が好ましく用いられる。この場合、以下に示すように、脱水反応により、Ｙ４、Ｙ５、Ｙ６、Ｙ４'、Ｙ５'、およびＹ６'が、−ＮＨ−Ｃ（＝Ｏ）−である式（４）〜式（６）の化合物が得られる。
Ｈ２Ｎ−Ｂ１−Ａ−Ｂ１'−ＮＨ２  （１）
＋Ｒ１−Ｃ（＝Ｏ）−ＯＨ  （２）＋Ｒ２−Ｃ（＝Ｏ）−ＯＨ  （３）→
Ｒ１−（Ｏ＝）Ｃ−ＮＨ−Ｂ１−Ａ−Ｂ１'−ＮＨ−Ｃ（＝Ｏ）−Ｒ１  （４），
Ｒ１−（Ｏ＝）Ｃ−ＮＨ−Ｂ１−Ａ−Ｂ１'−ＮＨ−Ｃ（＝Ｏ）−Ｒ２  （５），
Ｒ２−（Ｏ＝）Ｃ−ＮＨ−Ｂ１−Ａ−Ｂ１'−ＮＨ−Ｃ（＝Ｏ）−Ｒ２  （６）。
【００３５】
一つの実施形態によれば、本発明の混合液晶の製造方法において、以下に示すように、Ｘ１およびＸ１'が、−Ｃ（＝Ｏ）−ＯＨであり、Ｂ１およびＢ１'、ならびにＡが上記定義のとおりである式（１）で表される化合物が用いられる場合、ＣおよびＤが、−ＮＨ２であり、Ｒ１およびＲ２が上記定義のとおりである式（２）および式（３）で表される化合物が好ましく用いられる。この場合、以下に示すように、脱水反応により、Ｙ４、Ｙ５、Ｙ６、Ｙ４'、Ｙ５'、およびＹ６'が、−Ｃ（＝Ｏ）−ＮＨ−である式（４）〜式（６）の化合物が得られる。
ＨＯ−（Ｏ＝）Ｃ−Ｂ１−Ａ−Ｂ１'−Ｃ（＝Ｏ）−ＯＨ  （１）
＋Ｒ１−ＮＨ２  （２）＋Ｒ２−ＮＨ２（３）→
Ｒ１−ＮＨ−（Ｏ＝）Ｃ−Ｂ１−Ａ−Ｂ１'−Ｃ（＝Ｏ）−ＮＨ−Ｒ１  （４），
Ｒ１−ＮＨ−（Ｏ＝）Ｃ−Ｂ１−Ａ−Ｂ１'−Ｃ（＝Ｏ）−ＮＨ−Ｒ２  （５），
Ｒ２−ＮＨ−（Ｏ＝）Ｃ−Ｂ１−Ａ−Ｂ１'−Ｃ（＝Ｏ）−ＮＨ−Ｒ２  （６）。
【００３６】
一つの実施形態によれば、本発明の混合液晶の製造方法において、以下に示すように、Ｘ１およびＸ１'が、−Ｃ（＝Ｏ）−（ハロゲン）であり、Ｂ１およびＢ１'、ならびにＡが上記定義のとおりである式（１）で表される化合物が用いられる場合、ＣおよびＤが、−ＯＨであり、Ｒ１およびＲ２が上記定義のとおりである式（２）および式（３）で表される化合物が好ましく用いられる。ハロゲンは、好ましくは塩素原子である。この場合、以下に示すように、Ｙ４、Ｙ５、Ｙ６、Ｙ４'、Ｙ５'、およびＹ６'が、−Ｃ（＝Ｏ）−Ｏ−である式（４）〜式（６）の化合物が得られる。
Ｃｌ−（Ｏ＝）Ｃ−Ｂ１−Ａ−Ｂ１'−Ｃ（＝Ｏ）−Ｃｌ  （１）
＋Ｒ１−ＯＨ  （２）＋Ｒ２−ＯＨ  （３）→
Ｒ１−Ｏ−（Ｏ＝）Ｃ−Ｂ１−Ａ−Ｂ１'−Ｃ（＝Ｏ）−Ｏ−Ｒ１  （４），
Ｒ１−Ｏ−（Ｏ＝）Ｃ−Ｂ１−Ａ−Ｂ１'−Ｃ（＝Ｏ）−Ｏ−Ｒ２  （５），
Ｒ２−Ｏ−（Ｏ＝）Ｃ−Ｂ１−Ａ−Ｂ１'−Ｃ（＝Ｏ）−Ｏ−Ｒ２  （６）。
【００３７】
一つの実施形態によれば、本発明の混合液晶の製造方法において、以下に示すように、Ｘ１およびＸ１'が、−ＯＨであり、Ｂ１およびＢ１'、ならびにＡが上記定義のとおりである式（１）で表される化合物が用いられる場合、ＣおよびＤが、−Ｃ（＝Ｏ）−（ハロゲン）であり、Ｒ１およびＲ２が上記定義のとおりである式（２）および式（３）で表される化合物が好ましく用いられる。ハロゲンは、好ましくは塩素原子である。この場合、以下に示すように、Ｙ４、Ｙ５、Ｙ６、Ｙ４'、Ｙ５'、およびＹ６'が、−Ｏ−Ｃ（＝Ｏ）−である式（４）〜式（６）の化合物が得られる。
ＨＯ−Ｂ１−Ａ−Ｂ１'−ＯＨ  （１）
＋Ｒ１−Ｃ（＝Ｏ）−Ｃｌ  （２）＋Ｒ２−Ｃ（＝Ｏ）−Ｃｌ（３）→
Ｒ１−（Ｏ＝）Ｃ−Ｏ−Ｂ１−Ａ−Ｂ１'−Ｏ−Ｃ（＝Ｏ）−Ｒ１  （４），
Ｒ１−（Ｏ＝）Ｃ−Ｏ−Ｂ１−Ａ−Ｂ１'−Ｏ−Ｃ（＝Ｏ）−Ｒ２  （５），
Ｒ２−（Ｏ＝）Ｃ−Ｏ−Ｂ１−Ａ−Ｂ１'−Ｏ−Ｃ（＝Ｏ）−Ｒ２  （６）。
【００３８】
一つの実施形態によれば、本発明の混合液晶の製造方法において、以下に示すように、Ｘ１およびＸ１'が、−Ｃ（＝Ｏ）−（ハロゲン）であり、Ｂ１およびＢ１'、ならびにＡが上記定義のとおりである式（１）で表される化合物が用いられる場合、Ｃが、−ＮＨ２であり、Ｄが、−ＯＨであり、Ｒ１およびＲ２が上記定義のとおりである式（２）および式（３）で表される化合物が好ましく用いられる。ハロゲンは、好ましくは、塩素原子である。この場合、以下に示すように、Ｙ４、およびＹ４'は、−Ｃ（＝Ｏ）−ＮＨ−であり、Ｙ６、およびＹ６'は、−Ｃ（＝Ｏ）−Ｏ−である式（４）および式（６）の化合物、ならびに、Ｙ５、およびＹ５'のいずれか一方は、−Ｃ（＝Ｏ）−ＮＨ−であり、他方は、−Ｃ（＝Ｏ）−Ｏ−である式（５−１）および式（５−２）の化合物が得られる。
Ｃｌ−（Ｏ＝）Ｃ−Ｂ１−Ａ−Ｂ１' −Ｃ（＝Ｏ）−Ｃｌ  （１）
＋Ｒ１−ＮＨ２  （２）＋Ｒ２−ＯＨ（３）→
Ｒ１−ＮＨ−（Ｏ＝）Ｃ−Ｂ１−Ａ−Ｂ１−Ｃ（＝Ｏ）−ＮＨ−Ｒ１  （４），
Ｒ１−ＮＨ−（Ｏ＝）Ｃ−Ｂ１−Ａ−Ｂ１'−Ｃ（＝Ｏ）−Ｏ−Ｒ２  （５−１），
Ｒ２−Ｏ−（Ｏ＝）Ｃ−Ｂ１−Ａ−Ｂ１'−Ｃ（＝Ｏ）−ＮＨ−Ｒ１  （５−２），
Ｒ２−Ｏ−（Ｏ＝）Ｃ−Ｂ１−Ａ−Ｂ１'−Ｃ（＝Ｏ）−Ｏ−Ｒ２  （６）。
【００３９】
一つの実施形態によれば、本発明の混合液晶の製造方法において、以下に示すように、Ｘ１は、−ＯＨであり、Ｘ１'は、−ＮＨ２であり、Ｂ１およびＢ１'、ならびにＡが上記定義のとおりである式（１）で表される化合物が用いられる場合、ＣおよびＤは、−Ｃ（＝Ｏ）−（ハロゲン）であり、Ｒ１およびＲ２が上記定義のとおりである式（２）および式（３）で表される化合物が好ましく用いられる。ハロゲンは、好ましくは、塩素原子である。この場合、以下に示すように、Ｙ４、およびＹ６は、−Ｏ−Ｃ（＝Ｏ）−であり、Ｙ４'、およびＹ６'は、−ＮＨ−Ｃ（＝Ｏ）−である式（４）および式（６）の化合物、ならびに、Ｙ５、およびＹ５'のいずれか一方は、−Ｏ−Ｃ（＝Ｏ）−であり、他方は、−ＮＨ−Ｃ（＝Ｏ）−である式（５−１）および式（５−２）の化合物が得られる。
ＨＯ−Ｂ１−Ａ−Ｂ１'−ＮＨ２  （１）
＋Ｒ１−Ｃ（＝Ｏ）−Ｃｌ（２）＋Ｒ２−Ｃ（＝Ｏ）−Ｃｌ（３）→
Ｒ１−（Ｏ＝）Ｃ−Ｏ−Ｂ１−Ａ−Ｂ１'−ＮＨ−Ｃ（＝Ｏ）−Ｒ１  （４），
Ｒ１−（Ｏ＝）Ｃ−Ｏ−Ｂ１−Ａ−Ｂ１'−ＮＨ−Ｃ（＝Ｏ）−Ｒ２  （５−１），
Ｒ２−（Ｏ＝）Ｃ−Ｏ−Ｂ１−Ａ−Ｂ１'−ＮＨ−Ｃ（＝Ｏ）−Ｒ１  （５−２），
Ｒ２−（Ｏ＝）Ｃ−Ｏ−Ｂ１−Ａ−Ｂ１'−ＮＨ−Ｃ（＝Ｏ）−Ｒ２  （６）。
【００４０】
上記実施形態に示す反応はいずれも当業者に周知の反応であり、必要に応じて、反応試薬、反応溶媒、反応温度等の反応条件を調整することができる。
例えば、Ｘ１およびＸ１'が、−Ｃ（＝Ｏ）−ＯＨである式（１）で表される化合物と、ＣおよびＤが、−ＯＨである式（２）および式（３）で表される化合物との反応においては、まず、式（１）で表されるカルボン酸化合物を、カルボン酸ハロゲン化物とした（下記反応式に示す）後、式（２）および式（３）で表される化合物と反応させて、Ｙ４、Ｙ５、Ｙ６、Ｙ４'、Ｙ５'、およびＹ６'が、−Ｃ（＝Ｏ）−Ｏ−である式（４）〜式（６）の化合物を得ることができる。
ＨＯ−（Ｏ＝）Ｃ−Ｂ１−Ａ−Ｂ１'−Ｃ（＝Ｏ）−ＯＨ  （１）
→（ハロゲン）−（Ｏ＝）Ｃ−Ｂ１−Ａ−Ｂ１'−Ｃ（＝Ｏ）−（ハロゲン）  （１'）
（ハロゲン）−（Ｏ＝）Ｃ−Ｂ１−Ａ−Ｂ１'−Ｃ（＝Ｏ）−（ハロゲン）  （１'）
＋Ｒ１−ＯＨ  （２）＋Ｒ２−ＯＨ  （３）→
Ｒ１−Ｏ−（Ｏ＝）Ｃ−Ｂ１−Ａ−Ｂ１'−Ｃ（＝Ｏ）−Ｏ−Ｒ１  （４），
Ｒ１−Ｏ−（Ｏ＝）Ｃ−Ｂ１−Ａ−Ｂ１'−Ｃ（＝Ｏ）−Ｏ−Ｒ２  （５），
Ｒ２−Ｏ−（Ｏ＝）Ｃ−Ｂ１−Ａ−Ｂ１'−Ｃ（＝Ｏ）−Ｏ−Ｒ２  （６）。
上記のカルボン酸ハロゲン化物（１'）を得る反応は、当業者に周知であり、例えば、ハロゲンが塩素原子である場合、上記反応としては、塩化チオニル、塩化スルフリル、三塩化リン、五塩化リン、塩化オキサリルを用いる反応が挙げられるが、これらの反応に限定されない。
【００４１】
一つの実施形態によれば、本発明の混合液晶の製造方法において、少なくとも１種の式（２）で表される化合物と、少なくとも１種の式（３）で表される化合物が用いられて、式（４）、式（５）および式（６）で表される少なくとも３種の化合物を含む混合液晶が生成される。複数の化合物の混合物とすることにより、得られる混合液晶の液晶相温度範囲を広範囲とすることができる。
【００４２】
好ましい実施形態において、Ｒ１が直鎖アルキル基である式（２）で表される化合物と、Ｒ２が分枝アルキル基である式（３）で表される化合物とが用いられる。少なくとも１種の分岐鎖アルキル基を用いることにより、得られる混合液晶の液晶相温度領域を、低温領域側に広げることができる。
【００４３】
さらに好ましい実施形態において、Ｒ２が互いに異なる分枝アルキル基である２種以上の式（３）で表される化合物が用いられる。分岐鎖アルキル基を有する化合物を用いることにより、得られる混合液晶の液晶相温度領域を、さらに低温領域側に広げることができる。
【００４４】
好ましい実施形態において、本発明の方法で得られる混合液晶は、当該混合液晶を塗布、乾燥して得られる皮膜の形態において、液晶構造を示す。なお、皮膜中の混合液晶が液晶構造を形成しているか否かは、混合液晶を塗布、乾燥して得られた膜を偏光板に挟み、偏光板の面方向から光を当てて目視で確認することができる。混合液晶から構成される膜が光学的に異方性の液晶構造である場合、光は透過する。一方、光学的に等方性の非液晶構造である場合、光は透過しない。
【００４５】
本発明の方法により得られる混合液晶は、例えば、潤滑剤等の潤滑性が求められる物品、磁気テープ、ディスク等に適用することができる。
【００４６】
以上、本発明の実施形態について述べたが、これらは本発明の例示であり、上記以外のさまざまな態様を採用することができる。例えば、上記一つの実施形態で得られた混合液晶を別の実施形態で得られた混合液晶と組み合わせて用いることができる。
【実施例】
【００４７】
以下に本発明の具体例について、実施例を参照して説明するが、本発明は以下の実施例に限定されるものではない。
【００４８】
（実施例１）
（１）混合液晶の製造
以下の反応式に示す反応を行い、混合液晶を得た。
【化３】
2014129494.tif 000005
【００４９】
詳細には、１００ｍｌ三角フラスコに、４，４'−ビフェノール（１１）、８．９ｇ（０．０４８ｍｏｌ）、炭酸カリウム、２０．０ｇ、およびＤＭＦ、７０ｍｌを加えて混合した。この混合物に、１−ブロモヘキサン（１２）、８．０ｇ（０．０４８ｍｏｌ）および１−ブロモ−２−エチルヘキサン（１３）、８．６ｇ（０．０４８ｍｏｌ）を加え、８０℃で２４時間攪拌した。この反応溶液に、ジエチルエーテル、３００ｍｌを加え、１０％冷希塩酸、３００ｍｌで洗浄した。得られたエーテル層を、無水硫酸ナトリウムを用いて一晩乾燥した。無水硫酸ナトリウムを吸引濾過により除去し、濾液をエバポレートして残渣を得た。この残渣にヘキサンを加えて５０℃〜６０℃まで加温した後、ショートカラムで熱時濾過した。得られた濾液をエバポレートして、反応生成物（１４）、（１５）および（１６）を含む混合液晶を得た。この混合液晶の収率は、約９５％であった。この混合液晶に含まれる反応生成物の組成比をキャピラリーガスクロマトグラフィーで測定したところ、化合物（１４）：化合物（１５）：化合物（１６）＝１：２：１（重量比）であった。
【００５０】
（液晶相温度範囲の測定）
上記で得られた混合液晶の示差走査熱量測定（ＤＳＣ）を行った。その結果、この混合液晶のＤＳＣ曲線は、−５０℃から１００℃までの温度範囲にピークが存在せず、上記温度範囲で液晶相を示すことがわかった。したがって、わずか１工程で広範な液晶相温度領域を有する混合液晶を得ることができた。
【００５１】
（実施例２〜７）
以下に示すように、１−ブロモヘキサン（１２）および１−ブロモ−２−エチルヘキサン（１３）を、式（１２'）および式（１３'）で示される化合物に換えて、実施例１と同様の反応により、式（１４'）、式（１５'）および式（１６'）で示される化合物を含む混合液晶を作製した。これらの混合結晶の収率は９０〜１００％であり、いずれもほぼ理論収量で得られた。使用した置換基Ｒ１１およびＲ１２を以下の表に示す。
【化４】
2014129494.tif 000006
【００５２】
【表１】
2014129494.tif 000007
【００５３】
（実施例８）
１−ブロモヘキサン（１２）、および１−ブロモ−２−エチルヘキサン（１３）の代わりに、１−ブロモヘキサン、１−ブロモオクタン、および１−ブロモドデカンを用いた以外は、実施例１の方法と同様にして、混合液晶を得た。
【００５４】
（潤滑剤組成物の調製）
実施例１〜８で得られた混合液晶の摩擦係数を測定するために、潤滑剤組成物を調製した。詳細には、実施例１〜８の混合液晶１．５重量部に対して、下記の非クロム防錆表面処理剤を４８．５重量部混合して、ポリトロン製のホモジナイザーＰＴ１２００Ｅで１５分間攪拌し、液晶分子を分散、溶解させ、潤滑剤組成物全体に対し３重量％の混合液晶を含む潤滑剤組成物を調製した。
【００５５】
上記の非クロム防錆表面処理剤の調製は下記のとおり行った。
エチルシリケート４０（多摩化学工業社製、テトラエトキシシランを縮重合した５量体のオリゴマーであり、ケイ素をＳｉＯ２換算量で約４０重量％含む）のイソプロピルアルコール（ＩＰＡ）溶液に、ビニルトリメトキシシラン（東レ 'ダウコーニング社製、ＳＨ-６３００）を、アルコキシシランが全体の２モル％となるように配合し、得られた混合物を４０℃で１２時間攪拌し、縮重合させた。ケイ素をＳｉＯ２に換算した場合の含有量が全体に対して２０．２重量％となったアルコキシシランオリゴマーのＩＰＡ溶液を得た。
【００５６】
このアルコキシシランオリゴマーのＩＰＡ溶液、５２．８重量部に、ポリビニルブチラールの１０重量％プロピレングリコールモノメチルエーテル（ＰＧＭＥ）溶液、３重量部、ホウ酸の１．２重量％ＩＰＡ溶液、５重量部、ＩＰＡ、２３．８重量部、日本曹達株式会社製のチタンオクチレングリコールキレート化合物（アルコキシ基がイソプロポキシドである化合物）、５．４重量部、ＰＧＭＥ、１０重量部、およびエチレングリコール−ｔ−ブトキシド、１５重量部を混合して、非クロム防錆表面処理剤を得た。
【００５７】
（摩擦係数の測定）
上記の潤滑剤組成物を、亜鉛めっきしたＭ８Ｌ５５半ねじフランジ付きボルトに、ディップアンドスピン法で塗布した。詳細には、乾燥した白あげ亜鉛めっきＭ８Ｌ５５半ねじフランジ付きボルト（活性化処理なし）を、潤滑剤組成物に浸漬し、その後取り出して、遠心分離機に取り付けたステンレス製の籠に入れ、回転半径、約１５ｃｍ、回転数、約７００ｒｐｍで約一秒間回転させ、ボルトの表面に付着した余分な潤滑剤組成物を除去した。その後、ボルトを、１５０℃の乾燥器に入れ３０分間乾燥して、潤滑性の皮膜を形成した。
【００５８】
このようにして作製した潤滑性の皮膜を有するフランジ付きボルト５本を、岩田製作所製のねじ締め付け試験機を用い、ＪＩＳ  Ｂ１０８４に準拠した「ねじ部品の締め付け試験方法」に従い、ねじ摩擦係数および座面摩擦係数を算出し、総合摩擦係数を算出した。上記摩擦係数は、５本のボルトの測定値の平均値として求めた。結果を以下に示す。なお、上記非クロム防錆表面処理剤自体の総合摩擦係数は、０．２７であった。
【００５９】
【表２】
2014129494.tif 000008
【００６０】
以上のように、本発明の製造方法により容易に得られる混合液晶は、潤滑剤組成物の添加剤として用いることにより、摩擦係数を低下させることができる。
【００６１】
（相状態の評価）
上記の潤滑剤組成物を、プラスチック製フィルムに塗布し、乾燥させて膜を作製した。この膜を単離し、２枚の偏光板で挟み、蛍光灯にかざした。そして、光が透過するか否かを目視で観察し、光を透過した場合は光学的に異方性の液晶構造である、光を透過しない場合は光学的に等方性の非液晶構造である、として判断した。実施例１〜８の混合液晶から作製した膜はいずれも、液晶構造を有していた。
【００６２】
（比較例１）
１−ブロモヘキサン（１２）、および１−ブロモ−２−エチルヘキサン（１３）の代わりに、１−ブロモヘキサン（１２）のみを用いた以外は、実施例１の方法と同様にして、液晶化合物（１４）を得た。
得られた液晶化合物（１４）の示差走査熱量測定（ＤＳＣ）を行った。その結果、この液晶化合物のＤＳＣ曲線は、−５０℃付近にピークが存在した。すなわち、−５０℃付近で結晶化していた。